【手続補正書】
【提出日】平成23年10月13日(2011.10.13)
【手続補正１】
【補正対象書類名】明細書
【補正対象項目名】００８２
【補正方法】変更
【補正の内容】
【００８２】
【表４】
2011503903.tif 000001
次に、本発明の好ましい態様を示す。
１  ターイオノマー多層フィルムまたはシートと、１つまたは複数の電子相互接続太陽電池で形成された太陽電池コンポーネントとを含む太陽電池プレラミネーションアセンブリであって、
前記太陽電池コンポーネントは、光源に向いた受光側と、前記光源とは反対の裏側とを有し、
前記ターイオノマー多層フィルムまたはシートは、第１の表面副層、第２の表面副層を含み、前記第１と第２の表面副層間に挟まれた１つ以上の内側副層を含んでいてもよく、  前記ターイオノマー多層フィルムまたはシートの前記第１の表面副層が、ターイオノマーを含み、
前記ターイオノマー多層フィルムまたはシートの前記第２の表面副層、前記ターイオノマー多層フィルムまたはシートの任意選択的な内側副層の少なくとも１つ、または両方が、高融点ポリマーを含み、
前記ターイオノマーが、酸ターポリマーの合計カルボン酸含量を基準として、１つ以上の金属イオンで約５％〜約９０％中和され、α−オレフィン、酸ターポリマーの総重量を基準として、約５〜約１５重量％の３〜８個の炭素を有するα，β−エチレン性不飽和カルボン酸、および約１５〜約４０重量％の４〜１２個の炭素を有するα，β−エチレン性不飽和カルボン酸エステルから誘導された繰り返し単位を含む酸ターポリマーから誘導され、
前記高融点ポリマーの融点が少なくとも約８０℃である、アセンブリ。
２  前記ターイオノマー多層フィルムまたはシートの前記第２の表面副層が、前記高融点ポリマーを含む上記１に記載のアセンブリ。
３  前記ターイオノマー多層フィルムまたはシートが、１つ以上の内側副層を含み、前記副層の少なくとも１つが、前記高融点ポリマーを含み、前記高融点ポリマーが、融点が少なくとも９０℃のイオノマーである上記１または２に記載のアセンブリ。
４  前記ターイオノマー多層フィルムまたはシートの前記第１および第２の表面副層が、それぞれ、前記ターイオノマーを含み、
前記ターイオノマーが、ナトリウムイオン、リチウムイオン、マグネシウムイオン、亜鉛イオン、これらの２つ以上の混合物で中和された約１０％〜約５０％の酸基を有する前記酸ターポリマーから誘導され、
前記酸ターポリマーが、前記酸ターポリマーの総重量を基準として、約７〜１１重量％のα，β−エチレン性不飽和カルボン酸の繰り返し単位、および約２０〜約３０重量％のα，β−エチレン性不飽和カルボン酸エステルの繰り返し単位を含む上記１、２または３に記載のアセンブリ。
５  前記酸ターポリマーが、
亜鉛イオンで約２０％〜約４０％中和されたポリ（エチレン−コ−ブチルアクリレート−コ−メタクリル酸）であるか、または
亜鉛イオンで約２０％〜約４０％中和されたポリ（エチレン−コ−ブチルアクリレート−コ−メタクリル酸）である上記１、２、３または４に記載のアセンブリ。
６  各表面副層の前記ターイオノマー多層フィルムまたはシートの厚さが、０．０１３ｍｍ〜０．１３ｍｍであり、
前記高融点ポリマーの前記ターイオノマー多層フィルムまたはシートの厚さが、０．０１３ｍｍ〜０．４８ｍｍであり、
前記ターイオノマー多層フィルムまたはシートの合計厚さが、０．０５１ｍｍ〜０．５１ｍｍである上記１、２、３、４または５に記載のアセンブリ。
７  前記太陽電池が、多結晶太陽電池、薄膜太陽電池、化合物半導体太陽電池、アモルファスシリコン太陽電池または２つ以上の組み合わせである上記１、２、３、４、５または６に記載のアセンブリ。
８  前記太陽電池コンポーネントの前記受光側の隣に位置するフロントカプセル材層と、前記太陽電池コンポーネントの前記裏側の隣に位置するバックカプセル材層とを含み、
前記フロントカプセル材層が、前記ターイオノマー多層フィルムまたはシートで形成されていて、
前記バックカプセル材層が、酸コポリマー、イオノマー、エチレン酢酸ビニル、ポリ（ビニルアセタール）、ポリウレタン、ポリ塩化ビニル、ポリエチレン、ポリオレフィンブロックエラストマー、ポリ（α−オレフィン−コ−α，β−エチレン性不飽和カルボン酸エステル）コポリマー、シリコーンエラストマー、エポキシ樹脂またはこれらの２つ以上の組み合わせで形成されていて、
前記ポリ（ビニルアセタール）が、好ましくは音響等級ポリ（ビニルアセタール）を含む上記１、２、３、４、５、６または７に記載のアセンブリ。
９  前記フロントカプセル材層および前記バックカプセル材層が、それぞれ、前記ターイオノマー多層フィルムまたはシートを含むか、またはそれで形成されている上記８に記載のアセンブリ。
１０  前記フロントカプセル材層の隣に位置する入射層と、前記バックカプセル材層に位置するバッキング層とをさらに含み、前記入射層が、（ｉ）ガラスシート、（ｉｉ）ポリカーボネート、アクリル、ポリアクリレート、環状ポリオレフィン、ポリスチレン、ポリアミド、ポリエステル、フルオロポリマーまたはこれらの２つ以上の組み合わせで形成されたポリマーシート、または（ｉｉｉ）ポリエステル、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーまたはこれらの２つ以上の組み合わせで形成されたポリマーフィルムである上記８または９に記載のアセンブリ。
１１  前記バッキング層が、（ｉ）ガラスシート、（ｉｉ）ポリマーシート、（ｉｉｉ）ポリマーフィルム、（ｉｖ）金属シートまたは（ｖ）セラミック板であり、
前記ポリマーシートが、ポリカーボネート、アクリル、ポリアクリレート、環状ポリオレフィン、ポリスチレン、ポリアミド、ポリエステル、フルオロポリマーまたはこれらの２つ以上の組み合わせを含むか、またはそれで形成されていて、
前記ポリマーフィルムが、ポリエステル、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーまたはこれらの２つ以上の組み合わせを含むか、またはそれで形成されている上記８、９または１０に記載のアセンブリ。
１２  前記光源に面する上側から前記光源の反対の下側まで、
（ｉ）入射層、（ｉｉ）その隣に位置するフロントカプセル材層、（ｉｉｉ）その隣に位置する太陽電池コンポーネント、（ｉｖ）その隣に位置するバックカプセル材層、（ｖ）バッキング層から実質的になり、前記フロントカプセル材層または前記バックカプセル材層または両方が、前記ターイオノマー多層フィルムまたはシートで形成されている上記１、２、３、４、５、６、７または８に記載のアセンブリ。
１３  （ｉ）太陽電池プレラミネーションアセンブリを提供する工程と、（ｉｉ）前記アセンブリをラミネートして、太陽電池モジュールを形成する工程とを含む方法であって、前記アセンブリが、上記１〜１２のいずれか一項に記載されていることを特徴とし、前記ラミネートが、前記アセンブリに熱を加えることにより好ましくは実施される方法。
１４  前記ラミネートが、前記アセンブリに真空または圧力を加えることをさらに含む上記１３に記載の方法。
１５  太陽電池プレラミネーションアセンブリを含むか、またはそれから製造された太陽電池モジュールであって、前記アセンブリが上記１〜１２のいずれか一項に記載されていることを特徴とし、好ましくは、前記モジュールが、約８５℃の温度および約８５％の相対湿度で１０００時間調整された後、前記ターイオノマー多層フィルムまたはシートとその近接層間の１８０°剥離強度の少なくとも約７５％が維持される太陽電池モジュール。
【手続補正２】
【補正対象書類名】特許請求の範囲
【補正対象項目名】全文
【補正方法】変更
【補正の内容】
【特許請求の範囲】
【請求項１】
ターイオノマー多層フィルムまたはシートと、１つまたは複数の電子相互接続太陽電池で形成された太陽電池コンポーネントとを含む太陽電池プレラミネーションアセンブリであって、
前記太陽電池コンポーネントは、光源に向いた受光側と、前記光源とは反対の裏側とを有し、
前記ターイオノマー多層フィルムまたはシートは、第１の表面副層、第２の表面副層を含み、前記第１と第２の表面副層間に挟まれた１つ以上の内側副層を含んでいてもよく、  前記ターイオノマー多層フィルムまたはシートの前記第１の表面副層が、ターイオノマーを含み、
前記ターイオノマー多層フィルムまたはシートの前記第２の表面副層、前記ターイオノマー多層フィルムまたはシートの任意選択的な内側副層の少なくとも１つ、または両方が、高融点ポリマーを含み、
前記ターイオノマーが、酸ターポリマーの合計カルボン酸含量を基準として、１つ以上の金属イオンで約５％〜約９０％中和され、α−オレフィン、酸ターポリマーの総重量を基準として、約５〜約１５重量％の３〜８個の炭素を有するα，β−エチレン性不飽和カルボン酸、および約１５〜約４０重量％の４〜１２個の炭素を有するα，β−エチレン性不飽和カルボン酸エステルから誘導された繰り返し単位を含む酸ターポリマーから誘導され、
前記高融点ポリマーの融点が少なくとも約８０℃である、アセンブリ。
【請求項２】
（ｉ）太陽電池プレラミネーションアセンブリを提供する工程と、（ｉｉ）前記アセンブリをラミネートして、太陽電池モジュールを形成する工程とを含む方法であって、前記アセンブリが、請求項１に記載されていることを特徴とし、前記ラミネートが、前記アセンブリに熱を加えることにより好ましくは実施される方法。
【請求項３】
太陽電池プレラミネーションアセンブリを含むか、またはそれから製造された太陽電池モジュールであって、前記アセンブリが請求項１に記載されていることを特徴とし、好ましくは、前記モジュールが、約８５℃の温度および約８５％の相対湿度で１０００時間調整された後、前記ターイオノマー多層フィルムまたはシートとその近接層間の１８０°剥離強度の少なくとも約７５％が維持される太陽電池モジュール。